(57)【要約】  単一のフィルタプラグを有する単セグメントフィルタは、フィルタ材を巻装する巻取紙としてＪＩＳ  Ｐ８１４３により測定した紙の縦剛度が３０以上で、通気度が１０００コレスタ単位以上の高剛度高通気度紙を用い、複数のフィルタプラグを有する多セグメントフィルタは、フィルタ材を巻装する巻取紙としておよび／または複数のフィルタプラグを連結する成形紙として、前記高剛度高通気度紙を用いる。シガレットは、かかるフィルタを備える。
2009078287.tif 000002
【特許請求の範囲】
【請求項１】
フィルタプラグ巻取紙を筒状に形成した筒体と、前記筒体内に配置されたフィルタ材を備えるフィルタプラグを有し、前記巻取紙が、ＪＩＳ  Ｐ８１４３により測定した紙の縦剛度が３０以上で、通気度が１０００コレスタ単位以上の高剛度高通気度紙により構成されることを特徴とするシガレットフィルタ。
【請求項２】
前記フィルタプラグが、活性炭粒子を含むことを特徴とする請求項１に記載のシガレットフィルタ。
【請求項３】
フィルタプラグ巻取紙を筒状に形成した筒体と、前記筒体内に配置されたフィルタ材とをそれぞれ備える、最上流側フィルタプラグと最下流側フィルタプラグを含む複数のフィルタプラグ、および前記複数のフィルタプラグの外周を巻装して前記複数のフィルタプラグを連結する成形紙を有し、前記複数のフィルタプラグのうちの少なくとも１つのフィルタプラグの巻取紙が、ＪＩＳ  Ｐ８１４３により測定した紙の縦剛度が３０以上で、通気度が１０００コレスタ単位以上の高剛度高通気度紙により構成されることを特徴とするシガレットフィルタ。
【請求項４】
前記成形紙が、前記高剛度高通気度紙により構成されることを特徴とする請求項３に記載のシガレットフィルタ。
【請求項５】
フィルタプラグ巻取紙を筒状に形成した筒体と、前記筒体内に配置されたフィルタ材とをそれぞれ備える、最上流側フィルタプラグと最下流側フィルタプラグを含む複数のフィルタプラグ、および前記複数のフィルタプラグの外周を巻装して前記複数のフィルタプラグを連結する成形紙を有し、前記成形紙が、ＪＩＳ  Ｐ８１４３により測定した紙の縦剛度が３０以上で、通気度が１０００コレスタ単位以上の高剛度高通気度紙により構成されることを特徴とするシガレットフィルタ。
【請求項６】
前記最下流側フィルタプラグよりも上流側のフィルタプラグが、活性炭粒子を含むことを特徴とする請求項３に記載のシガレットフィルタ。
【請求項７】
前記高剛度高通気度紙が、３０〜４００の縦剛度および１０００〜３００００コレスタ単位の通気度を有することを特徴とする請求項１に記載のシガレットフィルタ。
【請求項８】
前記高剛度高通気度紙を有するフィルタプラグのフィルタ材が、セルロースアセテート繊維トウからなり、前記繊維トウの重量の０％以上、５％未満の割合で可塑剤が配合されている請求項１に記載のシガレットフィルタ。
【請求項９】
前記高剛度高通気度紙を有するフィルタプラグのフィルタ材が、セルロースアセテート繊維トウからなり、前記繊維トウの重量の５〜１０％の割合で可塑剤が配合されている請求項１に記載のシガレットフィルタ。
【請求項１０】
前記高剛度高通気度紙を有するフィルタプラグのフィルタ材が、セルロースアセテート繊維トウからなり、前記繊維トウの重量の１０％を超え、１２％以下の割合で可塑剤が配合されている請求項１に記載のシガレットフィルタ。
【請求項１１】
前記フィルタ材が、硬さ向上剤を含まない請求項１に記載のシガレットフィルタ。
【請求項１２】
前記フィルタ材が、紙を含むことを特徴とする請求項１１に記載のシガレットフィルタ。
【請求項１３】
香料を含むことを特徴とする請求項１に記載のシガレットフィルタ。
【請求項１４】
前記香料がメントールを含む請求項１３に記載のシガレットフィルタ。
【請求項１５】
前記筒体が、前記フィルタ材の下流側端面から延出し、リセス部を構成することを特徴とする請求項１に記載のシガレットフィルタ。
【請求項１６】
前記成形紙が、前記最下流側フィルタプラグの下流側端面から延出し、リセス部を構成することを特徴とする請求項３に記載のシガレットフィルタ。
【請求項１７】
巻紙で巻装されたタバコロッドを含むシガレット本体と、前記シガレット本体の一端に取り付けられたシガレットフィルタを備え、前記シガレットフィルタが、請求項１に記載のシガレットフィルタからなることを特徴とするフィルタ付きシガレット。
【発明の詳細な説明】
【技術分野】
【０００１】
本発明は、シガレットフィルタおよびフィルタ付きシガレットに関する。
【背景技術】
【０００２】
例えば喫味を緩和するために、フィルタ付きシガレットが開発され、市販されている。フィルタ付きシガレットは、巻紙により外周を巻装されたタバコ刻等のタバコ充填材ロッドからなるシガレット本体の一端にフィルタを取り付けたものである。フィルタは、少なくとも１つのフィルタプラグを有する。各フィルタプラグは、筒状（通常円筒状）に形成した巻取紙（フィルタプラグラッパー）からなる筒体内にフィルタ材を含む。フィルタは、チップペーパーによりシガレット本体の一端に取り付けられる。【０００３】
フィルタ付きシガレットのフィルタの硬さは、喫煙者にとってシガレットを選択する指標の１つである。現在市販されている大部分のフィルタ付きシガレットは、セルロースアセテート繊維束（トウ）をフィルタ材として用いている（以下、セルロースアセテートフィルタともいう）。セルロースアセテート繊維単独では十分なフィルタ硬さが得られないために、これに可塑剤（トリアセチン等）を配合してフィルタに硬さを与えている。現在市販されているフィルタ付きシガレットのセルロースアセテートフィルタにおけるトリアセチンの添加量は、セルロースアセテートの重量の５〜１０重量％であることが知られている。【０００４】
このような添加量のトリアセチンにより与えられる現状のフィルタ硬さで満足する喫煙者もいるが、より硬いフィルタを好む喫煙者もいる。【０００５】
セルロースアセテートフィルタの場合、可塑剤の添加量を多くすることで、フィルタの硬さをより硬くすることが可能であることが知られている。しかしながら、トリアセチンの添加量をある程度以上増加させると、トリアセチンの加水分解によって酢酸が発生する。そのため、シガレットパッケージ内に酢酸臭が充満するという問題が生じる。さらにチャコールフィルタを採用した場合、トリアセチンがチャコールに吸着され、チャコールの機能（煙成分の吸着）が十分に発揮されないといった問題が生じる。【０００６】
ところで、フィルタシガレットは、周囲空気を流入させて主流煙をより一層希釈するために、ベンチレーション率が高いことが望まれている。【０００７】
国際公開第００／０００４７号パンフレットは、ベンチレーション率の高い、いわゆるリセス（recess）シガレットフィルタを開示するものである。このシガレットフィルタは、例えば、それぞれ多孔質または非多孔質の巻取紙で巻装された２つのフィルタプラグを有し、両フィルタプラグは、非多孔質の成形紙により連結されている。このフィルタは、チップペーパーによりタバコロッドに取り付けられている。高いベンチレーション率を達成するために、巻取紙と成形紙には、機械的に穿孔された比較的大きなベンチレーション孔が設けられ、チップペーパーには、レーザにより穿孔された比較的小さなベンチレーション孔が設けられている。ベンチレーション孔は、シガレット製造コストを上昇させ、また低タールシガレット等を含む多様なシガレット製品への汎用性が低い、さらには品質面の安定性に欠けるといった問題がある。このような問題は、同様のリセスフィルタを開示する特表２００４−５１６８１４号公報にも指摘されている。【０００８】
なお、国際公開第００／０００４７号パンフレットおよび特表２００４−５１６８１４号公報には、フィルタの硬さについての直接的な記載はない。
【発明の開示】
【０００９】
本発明は、巻取紙あるいは成形紙にベンチレーション孔を設けることなく、硬さ向上剤を使用しない場合でも、十分な硬さとベンチレーション率を達成し得るシガレットフィルタおよびかかるシガレットフィルタを備えるシガレットを提供することを目的とする。
【００１０】
本発明の第１の側面によると、フィルタプラグ巻取紙を筒状に形成した筒体と、前記筒体内に配置されたフィルタ材を備えるフィルタプラグを有し、前記巻取紙が、ＪＩＳ  Ｐ８１４３により測定した紙の縦剛度が３０以上で、通気度が１０００コレスタ単位以上の高剛度高通気度紙により構成されることを特徴とするシガレットフィルタが提供される。
【００１１】
本発明の第２の側面によると、フィルタプラグ巻取紙を筒状に形成した筒体と、前記筒体内に配置されたフィルタ材とをそれぞれ備える、最上流側フィルタプラグと最下流側フィルタプラグを含む複数のフィルタプラグ、および前記複数のフィルタプラグの外周を巻装して前記複数のフィルタプラグを連結する成形紙を有し、前記複数のフィルタプラグのうちの少なくとも１つのフィルタプラグの巻取紙が、ＪＩＳ  Ｐ８１４３により測定した紙の縦剛度が３０以上で、通気度が１０００コレスタ単位以上の高剛度高通気度紙により構成されることを特徴とするシガレットフィルタが提供される。
【００１２】
本発明の第３の側面によると、フィルタプラグ巻取紙を筒状に形成した筒体と、前記筒体内に配置されたフィルタ材とをそれぞれ備える、最上流側フィルタプラグと最下流側フィルタプラグを含む複数のフィルタプラグ、および前記複数のフィルタプラグの外周を巻装して前記複数のフィルタプラグを連結する成形紙を有し、前記成形紙が、ＪＩＳ  Ｐ８１４３により測定した紙の縦剛度が３０以上で、通気度が１０００コレスタ単位以上の高剛度高通気度紙により構成されることを特徴とするシガレットフィルタが提供される。
【００１３】
さらに、本発明の第４の側面によると、巻紙で巻装されたタバコロッドを含むシガレット本体と、前記シガレット本体の一端に取り付けられたシガレットフィルタを備え、前記シガレットフィルタが、本発明のシガレットフィルタからなることを特徴とするフィルタ付きシガレットが提供される。
【図面の簡単な説明】
【００１４】
【図１】図１は、本発明の一態様に係る単セグメントフィルタを有するシガレットフィルタ付きシガレットを一部展開して示す概略斜視図である。
【図２】図２は、本発明の一態様に係る多セグメントフィルタを有するシガレットフィルタ付きシガレットを一部展開して示す概略斜視図である。
【図３】図３は、本発明の一態様に係るリセス型単セグメントフィルタシガレットフィルタ付きシガレットを一部展開して示す概略斜視図である。
【図４】図４は、本発明の一態様に係るセルロースアセテートフィルタプラグの硬さを従来のセルロースアセテートフィルタプラグの硬さとともに示すグラフである。
【図５】図５は、トリアセチンの添加量を変化させた場合の本発明の一態様に係るセルロースアセテートフィルタプラグの硬さを従来のセルロースアセテートフィルタプラグの硬さとともに示すグラフである。
【図６】図６は、本発明の一態様に係るペーパーフィルタプラグの硬さを従来のペーパーフィルタプラグの硬さとともに示すグラフである。
【図７】図７は、セルロースアセテートフィルタにおけるメントールのタバコ刻とフィルタ材における存在割合の経時変化を示すグラフである。
【図８】図８は、ペーパーフィルタにおけるメントールのタバコ刻とフィルタ材における存在割合の経時変化を示すグラフである。
【図９】図９は、セルロースアセテートフィルタ付きシガレットおよびペーパーフィルタ付きシガレットの主流煙中へのメントールのデリバリー量の経時変化を示すグラフである。
【発明を実施するための最良の形態】
【００１５】
本発明のシガレットフィルタは、単一のフィルタプラグからなるいわゆる単セグメントフィルタと、最上流側フィルタプラグと最下流側フィルタプラグを含む複数のフィルタプラグを備えるいわゆる多セグメントフィルタを包含する。いずれの場合でも、各フィルタプラグは、巻取紙を筒状に形成した、通常は円筒形の、筒体と、その筒体内に配置されたフィルタ材を備える。いいかえると、フィルタプラグは、巻取紙により巻き取られた（巻装された）フィルタ材を含む。多セグメントフィルタにおいて、複数のフィルタプラグは、成形紙により巻装されて互いに連結されている。なお、本発明において、「上流」、「下流」は、シガレット中を通るタバコ主流煙の流れ方向を基準とするものである。【００１６】
本発明においては、単セグメントフィルタの巻取紙が所定の高剛度高通気度紙により構成される。また、本発明において、多セグメントフィルタの少なくとも１つのフィルタプラグの巻取紙、および／または成形紙が所定の高剛度高通気度紙により構成される。【００１７】
本発明で用いる高剛度高通気度紙は、ＪＩＳ  Ｐ８１４３（紙の自重曲げ法によるこわさ試験方法）により測定した紙の縦剛度（縦方向のこわさ）が３０以上であり、通気度が１０００コレスタ単位以上である。高剛度高通気度紙は、３０〜４００の縦剛度および１０００〜３００００コレスタ単位の通気度を有することが好ましい。【００１８】
本発明に用いる高剛度高通気度紙の例（記号Ｓ１〜Ｓ４で示す）を表１に示す。表１には、現在一般的に用いられている多孔質の高通気度フィルタ巻取紙（通常の巻取紙；記号Ｐで示す）も示した。
【表１】
2009078287.tif 000003
【００１９】
フィルタ材としてセルロースアセテート繊維トウを用いる場合を説明すると、上に述べたように、従来、フィルタに所定の硬さを付与するために、トリアセチン等の可塑剤を、セルロースアセテート繊維の重量の５〜１０重量％に相当する量でフィルタに添加している。しかしながら、本発明の高剛度高通気度紙を用いることにより、セルロースアセテート繊維の重量の５％未満（０％を含む）に相当する量で可塑剤を添加した場合でも、従来と同等のフィルタ硬さを発現させることができる。いうまでもなく、セルロースアセテート繊維に、従来と同様、その重量の５〜１０重量％に相当する量で可塑剤を添加すれば、従来のフィルタの硬さを超えた硬さを発現させることができる。【００２０】
ところで、これまでの知見から、１２重量％を超える割合のトリアセチンの添加は、セルロースアセテート繊維を溶解させ、トリアセチンの分解による酢酸臭を発生させるといった問題を生じさせることがわかっている。したがって、これら問題を生じさせることなく得られる従来のフィルタの硬さは、トリアセチンを１２重量％添加した場合に相当する硬さが上限値となる。しかしながら、本発明の高剛度高通気度紙を用いることによって、トリアセチンを１２重量％添加した場合には、従来の上限値を超える硬さを発現させることができる。すなわち、１０重量％を超え、１２重量％以下のトリアセチンを添加したセルロースアセテートフィルタにも本発明を適用することができる。【００２１】
本発明のシガレットフィルタのフィルタ材は、セルロースアセテート繊維に限られない。例えば、硬さ向上剤（フィルタの硬さを結果として向上させる剤）、例えば、トリアセチンのような可塑剤等の硬化剤やフィルタ材を結着させるために添加するバインダー（例えば、ポリビニルアルコール、ポリ酢酸ビニル、ポリエチレングリコール、フタル酸ジメチル、フタル酸ジエチル等）を使用していない不織布を成形したフィルタや紙を成形した（クレーピング処理を施した）フィルタ（ペーパーフィルタ）が知られており、これらのフィルタ材も本発明において用いることができる。【００２２】
従来、硬さ向上剤を用いないフィルタ材は、トリアセチンを添加したセルロースアセテートフィルタと同等のフィルタ硬さを発現させることが困難であった。しかし、本発明の高剛度高通気度紙を用いることにより、トリアセチンを添加したセルロースアセテートフィルタと同等あるいはそれ以上のフィルタ硬さを発現させることができる。【００２３】
硬さ向上剤を用いないフィルタ材を用いたフィルタは、メントールのようにトリアセチンとともにセルロースアセテート繊維中に収着される香料（例えば、メントール、リモネン、ペパーミントオイル、スペアミントオイル；酢酸エチル、酪酸エチル、安息香酸エチル等のエステル類、リナロール、ネロール、ゲラニオール等のアルコール類、アネトール等のフェノール類、桂皮アルデヒド、バニリン等のアルデヒド類；ラクトン類、ピラジン類）を有するフィルタ付きシガレットに適用した場合に、追加の利点を発揮する。【００２４】
例えば、現在のメントールシガレットは、タバコ刻中にメントールが配合され、トリアセチンを使用したセルロースアセテートフィルタが取り付けられている。しかしながら、現行のセルロースアセテートフィルタでは、シガレット中のメントールがセルロースアセテート繊維中にトリアセチンとともに経時的に収着する。セルロースアセテート繊維に収着したメントールは、喫煙時に主流煙に移行しない。そのため、シガレット中にメントールが存在していても、メントールのフィルタへの収着とともに、経時的に主流煙中のメントールデリバリーも低下していくことが知られている。これに対して、ペーパーフィルタのように、可塑剤や硬化剤、バインダーを使用していないフィルタ材は、可塑剤を使用したセルロースアセテートフィルタと異なり、メントールが経時的にフィルタ中への収着を起こさず、刻中に留まる。そのため、シガレット中のメントール量が同量であっても、喫煙時に刻からデリバリーされるメントール量が多く、トリアセチン添加セルロースアセテートフィルタ使用時よりも、メントールデリバリーが大きくなる。加えて、フィルタへのメントール収着がないために、喫煙時の主流煙中メントールデリバリーが経時的に安定する。同等の効果は、メントール等の香料を、フィルタ自体に添加した場合、あるいはシガレットパッケージ中のアルミニウム貼り合せ紙へ添加した場合にも得られる。さらに、このような効果は、セルロースアセテート繊維を使用した場合でも、収着の原因となるトリアセチンの添加量を少なくした場合や、硬さ向上剤として、トリアセチンと比較して収着を起こしにくい物質（例えば、ポリビニルアルコール、ポリ酢酸ビニル、ポリエチレングリコール、エポキシ樹脂等）を使用することでも発現可能である。【００２５】
いうまでもなく、多セグメントフィルタにおいては、硬さ向上剤を用いないフィルタ材を用いたフィルタプラグとセルロースアセテート繊維を用いたフィルタプラグを組み合わせて使用することができる。【００２６】
さらに、本発明のフィルタは、活性炭粒子（チャコール）を添加したフィルタプラグを含むことができる。単セグメントフィルタの場合には、単一のフィルタプラグに活性炭粒子を配合することができる。多セグメントフィルタの場合には、通常、最下流側フィルタプラグよりも上流側のフィルタプラグに活性炭粒子が添加される。【００２７】
また、本発明のフィルタは、国際公開第００／０００４７号パンフレットや特表２００４−５１６８１４号公報に記載されたようなリセスフィルタの構造を取ることができる。すなわち、その場合、単セグメントフィルタにおいては、単一フィルタプラグの筒体が、前記フィルタ材の下流側端面から延び出て、リセス部を構成する。また、多セグメントフィルタにおいては、成形紙が、最下流側のフィルタプラグの下流側端面から延び出て、リセス部を構成する。【００２８】
次に、図面を参照して、本発明を説明する。全図にわたり、同一の要素には同じ参照数字が付されている。【００２９】
図１は、単セグメントフィルタを有するシガレットフィルタ付きシガレット１００を一部展開して示す概略斜視図である。【００３０】
フィルタ付きシガレット１００は、シガレット本体１１０と、シガレット本体１１０の一端に設けられたフィルタプラグ１２０を備える。シガレット本体１１０は、通常のシガレットと同じで、それぞれ図示しないタバコロッドと、タバコロッドの外周を巻装する巻紙を有する。タバコロッドは、タバコ刻等のタバコ充填材からなる。フィルタプラグ１２０は、巻取紙１２１を円筒状に形成した円筒体１２２と、円筒体１２２に配置されたフィルタ材１２３を備える。シガレット本体１１０とフィルタプラグ１２０は、通常のフィルタ付きシガレットと同様、チップペーパー１３０により、端面同士が接合するように互いに連結されている。チップペーパー１３０には、ベンチレーション孔１３１を穿設することができる。【００３１】
図１に示すフィルタ付きシガレットにおいて、巻取紙１２１として、本発明の高剛度高通気度紙が用いられる。【００３２】
図２は、多セグメントフィルタの１つである２セグメントフィルタを有するシガレットフィルタ付きシガレット２００を一部展開して示す概略斜視図である。【００３３】
シガレットフィルタ付きシガレット２００は、シガレット本体１１０の一端に２セグメントフィルタ２１０が取り付けられている。２セグメントフィルタ２１０は、２つのフィルタプラグ２２０および２３０を有する。上流側フィルタプラグ２２０は、巻取紙２２１を円筒状に形成した円筒体２２２と、円筒体２２２に配置されたフィルタ材２２３を備える。同様に、下流側フィルタプラグ２３０は、巻取紙２３１を円筒状に形成した円筒体２３２と、円筒体２３２に配置されたフィルタ材２３３を備える。２つのフィルタプラグ２２０および２３０は、成形紙２４０により、端面同士が接合するように互いに連結されている。そして、２セグメントフィルタ２１０は、通常のフィルタ付きシガレットと同様、チップペーパー１３０により、端面同士が接合するように互いに連結されている。【００３４】
図２に示すフィルタ付きシガレットにおいて、巻取紙２２１および２３１の一方または両方を本発明の高剛度高通気度紙で構成することができる。【００３５】
喫煙者の大部分は、通常、下流側フィルタプラグ２３０を口にくわえるために、唇でフィルタ硬さを認識することが多い。そのために、下流側フィルタプラグ２３０の巻取紙２３１に本発明の高剛度高通気度紙を使用すれば、他のフィルタプラグの巻取紙に高剛度高通気度紙を使用しなくても、喫煙者にフィルタ硬さの維持、向上を認識させることが可能である。また、喫煙者は、喫煙中に指でシガレットを保持する。その際には、指でフィルタの硬さを認識する場合がある。このような場合、刻側の上流側フィルタプラグ２２０の巻取紙２２１に本発明の高剛度高通気度紙を使用することが望ましい。いうまでもなく、巻取紙２２１および２３１の両方に本発明の高剛度高通気度紙を使用すれば、唇でも指でもフィルタ硬さを認識することができる。さらに、多セグメントフィルタを使用したシガレットにおいて、フィルタ全体のフィルタ硬さを維持、向上させるためには、多セグメントフィルタのフィルタ成形紙２４０に本発明の高剛度高通気度紙を用いることにより、フィルタ全体の硬さの維持、向上が可能である。その場合、巻取紙２２１および２３１はいずれも通常の巻取紙（剛度（こわさ）：１０〜１５；通気度７０〜３００００コレスタ単位；厚さ：３０〜８０μｍ；坪量：１５〜２７ｇ／ｍ2）であってよい。さらにまた、フィルタ硬さをさらに向上させるためには、巻取紙２２１および／または２３１に高剛度高通気度紙を使用するとともに、成形紙２４０にも本発明の高剛度高通気度紙を用いることにより、高剛度高通気度紙が二重に適用されるために、さらにフィルタ硬さを向上させることができる。【００３６】
図３は、リセス型単セグメントフィルタを有するシガレットフィルタ付きシガレット３００を一部展開して示す概略斜視図である。【００３７】
リセス型フィルタ付きシガレット３００は、シガレット本体１１０と、シガレット本体１１０の一端に設けられたフィルタプラグ３２０を備える。フィルタプラグ３２０は、巻取紙３２１を円筒状に形成した円筒体３２２と、円筒体３２２に配置されたフィルタ材３２３を備える。上記円筒体１２２は、フィルタ剤３２３の下流側端面からさらに延びて、リセス部３２４を構成している。シガレット本体１１０とフィルタプラグ３２０は、通常のフィルタ付きシガレットと同様、チップペーパー１３０により、端面同士が接合するように互いに連結されている。チップペーパー１３０には、ベンチレーション孔１３１を穿設することができる。【００３８】
図３に示すフィルタ付きシガレットにおいて、巻取紙３２１として、本発明の高剛度高通気度紙が用いられる。
【実施例】
【００３９】
以下、本発明を実地例により説明する。【００４０】
例１
前記表１に示す紙をフィルタ巻取紙として用いて、フィルタプラグを常法により製造した。用いたフィルタ材は、通常のセルロースアセテート繊維トウであり、セルロースアセテート繊維トウ重量の６重量％に相当する量のトリアセチンを添加した。フィルタプラグの直径は、円周２４．５ｍｍであり、長さは２５ｍｍであった。巻取紙は、フィルタ材の外周を過不足なく覆っていた。得られたフィルタの硬さを測定した。【００４１】
本来は、シガレットに取り付けた状態で、フィルタの硬さを測定すべきである。しかしながら、測定器の問題から、シガレットに取り付けた状態でのフィルタの硬さを測定するのは困難である。そこで、フィルタの硬さは、シガレットに取り付ける前のフィルタプラグの状態で測定した（以降、フィルタ硬さについては同様の測定方法を用いた。）。【００４２】
フィルタ硬さの測定には、ジェイティートーシ（株）製のＮＦＱＡ（フィルタ品質測定器）を用いた。結果を図４に示す。フィルタ硬さは、ある一定の負荷をかけた場合にフィルタに生じた歪から計算される。したがって、歪が小さいほどフィルタが硬いことになる。すなわち、図４中のフィルタ硬さの値が小さいほど、フィルタは硬い。【００４３】
図４から、現在多用されている巻取紙Ｐを使用したフィルタプラグに比べて、本発明の高剛度高通気度紙（Ｓ１〜Ｓ４）を使用したフィルタプラグのフィルタ硬さは向上していることがわかる。また、本発明の高剛度高通気度紙（Ｓ１〜Ｓ４）を使用したフィルタプラグはいずれも１０００コレスタ単位以上の通気度を有していた。さらに、現在多用されている巻取紙Ｐと同等の通気度を持った、高剛度巻取紙（Ｓ４）も実現可能である。【００４４】
したがって、本発明の高剛度高通気度紙を用いることで、フィルタ硬さの維持、向上を実現した上で、ベンチレーション孔を設ける従来技術の問題点である、シガレット製造時のコストが高くなること、低タール等への多様なシガレット製品への汎用性が低いこと、品質面での安定性にかけることといった問題点を回避することが可能である。【００４５】
例２
表１に示す通常の巻取紙Ｐと高剛度高通気度紙Ｓ４をそれぞれ用いて例１と同様の大きさのフィルタプラグを製造した。フィルタ材は、例１の場合と同様、通常のセルロースアセテート繊維トウであったが、トウに対するトリアセチンの添加量を変化させた（セルロースアセテート繊維重量の０〜１２重量％相当量）。得られたフィルタプラグの硬さを例１と同様に測定した。結果を図５に示す。図５において、線ａは、巻取紙Ｐを用いた場合の結果を、線ｂは、高剛度高通気度紙Ｓ４を用いた場合の結果を示す。【００４６】
図５から、いずれのトリアセチン添加量であっても、高剛度高通気度紙Ｓ４を使用した場合には、通常の巻取紙Ｐを用いたフィルタプラグよりもフィルタ硬さが向上していることがわかる。【００４７】
先に述べたように、現行のシガレットにおいて、フィルタ中のトリアセチンはフィルタの素材重量に対して５〜１０重量％の割合で添加されている。しかし、高剛度高通気度紙Ｓ４を使用した場合、トリアセチンを増量しなくてもフィルタ硬さが向上することがわかる。【００４８】
トリアセチンの量が少ない場合については、高剛度高通気度紙Ｓ４を用いると、トリアセチンの量が３重量％程度で、通常の巻取紙Ｐを用いてトリアセチン量が６重量％程度の場合のフィルタ硬さが発現していることがわかる。したがって、高剛度高通気度紙Ｓ４を用いることにより、少ないトリアセチン量でも、現行フィルタ並みの硬さを発現することが可能である。【００４９】
例３
表１に示す紙を用いて、いわゆるペーパーフィルタプラグを製造した。フィルタ材としては、クレープ処理したパルプ紙を用いた。得られたフィルタプラグの形状は、例１と同様であった。各フィルタプラグの通気抵抗は、いずれも、３５０ｍｍＨ2Ｏ／１２０ｍｍであった。得られたフィルタプラグの硬さを、例１と同様に測定した。結果を図６に示す。【００５０】
図６から、例１に示す本発明の高剛度高通気度紙により巻装したセルロースアセテートフィルタプラグの場合と同様に、本発明の高剛度高通気度紙を用いたペーパーフィルタプラグは、硬さが十分に向上していることがわかる。さらに、本発明を適用することで、セルロースアセテートフィルタであってトリアセチンを６重量％添加した場合のフィルタ硬さと同等まで、フィルタ硬さを向上させることができる。【００５１】
例４
例１において通常の巻取紙Ｐを用いて製造したセルロースアセテートフィルタプラグ、および例３において剛度高通気度紙Ｓ４を用いて製造したペーパーフィルタプラグを、チップペーパーを用いてシガレット本体に取り付けて、フィルタ付きシガレットを作製した。シガレット本体のタバコ刻には、シガレット１本当たり３．０ｍｇのメントールを添加した。得られたフィルタシガレットを、温度２２℃、相対湿度６０％の下で製造直後から１２週間蔵置した。この蔵置期間中のメントールのタバコ刻とフィルタ材における存在割合を、以下に示す方法により測定した。結果を図７および図８に示す。図７は、セルロースアセテートフィルタプラグについての結果を、図８は、ペーパーフィルタプラグについての結果を示す。図７および図８において、斜線を施した部分は、フィルタ材におけるメントール割合を、白抜き部分は、刻におけるメントール割合を示す。【００５２】
上記蔵置期間中の両フィルタ付きシガレットの主流煙中へのメントールのデリバリー量（メントール／タール比（Ｍ／Ｔ比））を、以下に示す方法により測定した。結果を図９に示す。図９において、線ａは、ペーパーフィルタ付きシガレットについての結果を、線ｂは、セルロースアセテートフィルタ付きシガレットについての結果を示す。【００５３】
＜タバコ刻およびフィルタ材中のメントール量の測定方法＞
シガレットを、刻部（巻紙を含む）とフィルタ部に分割する。  
その後、刻部を、メタノール中で室温下４０分間振盪した後、２４時間放置する。その後、再度４０分間振盪した後、上澄みをメントール抽出液として獲得する。  
また、フィルタ部は、メタノール中で室温下４０分間振盪した後、２４時間放置してから、上澄みをメントール抽出液として獲得する。  
こうして得られた各メントール抽出液を、検出器として水素炎イオン化検出器（ＦＩＤ）を組み込んだガスクロマトグラフによって分析する。また、内部標準法によりメントールの定量を行う。内部標準には、１，３−ブタンジオールを用いる。【００５４】
＜メントール／タール比の測定方法＞
タバコ主流煙中のタールは、ＩＳＯ  ３３０８および４３８７に従って測定する。  
タバコ主流煙中のメントールについては、ＩＳＯ  ４３８７に従って主流煙をケンブリッジフィルタに捕集した後、そのケンブリッジフィルタをメタノール中、室温下、４０分間振盪した後、上澄み液をメントール抽出液として獲得する。こうして得られたメントール抽出液を、検出器としてＦＩＤを組み込んだガスクロマトグラフによって分析する。また、内部標準法によりメントールの定量を行う。内部標準には、１，３−ブタンジオールを用いる。  
以上の方法によって測定された主流煙中のタール量とメントール量の値から、メントール／タール比（Ｍ／Ｔ比）を算出する。【００５５】
上記結果から、セルロースアセテートフィルタを使用した場合には、メントールが、刻部からフィルタ部へ移行してしまう。その結果、経時的にメントールデリバリーが低下していくことがわかる。一方、ペーパーフィルタを使用した場合、メントールはフィルタへ移行せず、刻中に留まっている。その結果、セルロースアセテートフィルタを使用した場合と比較して、経時的にメントールデリバリーが安定することに加えて、高いメントールデリバリーを実現している。【００５６】
以上のことから、本発明を適用することで、フィルタ材として、硬さ向上剤を用いていないペーパーを用いた場合でも、フィルタ硬さを担保しつつ、Ｍ／Ｔ比が大きい、すなわちメントールデリバリーが高いメントールシガレットを実現することができる。
【図１】
2009078287.tif 000004
【図２】
2009078287.tif 000005
【図３】
2009078287.tif 000006
【図４】
2009078287.tif 000007
【図５】
2009078287.tif 000008
【図６】
2009078287.tif 000009
【図７】
2009078287.tif 000010
【図８】
2009078287.tif 000011
【図９】
2009078287.tif 000012
【国際調査報告】
2009078287.tif 000013
2009078287.tif 000014
2009078287.tif 000015
2009078287.tif 000016